(57)【要約】【課題】柔軟性やソフト感が要求されるタグ用材料へのレーザーマーキング性に優れた樹脂組成物を提供する。【解決手段】熱可塑性ポリウレタン樹脂１００質量部に、カーボンブラック０．０００１〜０．５質量部と金属酸化物から選ばれる少なくとも１種を０．０１〜２０質量部含む軟質レーザーマーキング熱可塑性樹脂組成物。【選択図】なし【特許請求の範囲】
【請求項１】
熱可塑性ポリウレタン樹脂１００質量部に、カーボンブラック０．０００１〜０．５質量部と金属酸化物から選ばれる少なくとも１種を０．０１〜２０質量部含む軟質レーザーマーキング熱可塑性樹脂組成物。
【請求項２】
前記金属酸化物が、三酸化アンチモンである請求項１記載の軟質レーザーマーキング熱可塑性樹脂組成物。
【請求項３】
更に、顔料及び／又は染料を含む請求項１又は２に記載の軟質レーザーマーキング熱可塑性樹脂組成物。
【請求項４】
前記軟質レーザーマーキング熱可塑性樹脂組成物が、ＩＣタグまたは家畜タグ用である請求項１〜３のいずれか１項に記載の軟質レーザーマーキング熱可塑性樹脂組成物。
【請求項５】
請求項１〜４のいずれか１項に記載の軟質レーザーマーキング熱可塑性樹脂組成物からなる成形体に、ビーム径が２０〜４０μｍ、レーザー媒質がイットリウム−四酸化バナジウムであるレーザー光線を照射して印字する、レーザーマーキング方法。
【発明の詳細な説明】
【技術分野】
【０００１】
本発明は、レーザーマーキング性、柔軟性やソフト感に優れた軟質レーザーマーキング用熱可塑性樹脂組成物に関する。特に、車載部材、電気・電子部品、ＩＣタグや一般のタグなどに用いられる軟質プラスチックスに関し、生地色と印字部とのコントラストが高く、鮮明な文字、記号、画像が得られ、優れた柔軟性を有する軟質レーザーマーキング用熱可塑性樹脂組成物に関するものである。
【背景技術】
【０００２】
現在、産業のほとんどあらゆる分野で、製品のラベルやマークづけは必要不可欠なものであり、ラベル又はマークに記される内容も、製造日付、使用有効日付、バーコード、会社ロゴ、連続番号等、複雑かつ多種多様なものとなっている。これらのラベル又はマークは、従来から、主に印刷、エンボス、スタンプ、又は、ラベルづけ等の方法を用いて付けられている。
【０００３】
しかしながら、プラスチックの場合にはレーザーを使用して非接触的に非常に速く、しかも、自在にラベル（マーク）を付ける重要性が増しつつある。レーザーを使用して、図形的なマーキングを行う場合、例えば、バーコードを平らでない表面に施す場合には、その表面の凹凸に関係なく、高速度で容易にマーキングできるからである。しかも、この銘刻はプラスチック物品それ自体のなかにあるので、耐久性があり摩耗に対して強いという利点があるからである。
【０００４】
ところで、このようにレーザーを用いてプラスチックにマークする場合には、一般的に、ＣＯ２レーザーのほかにＮｄ−ＹＡＧレーザーを使用され、１０６４ｎｍ又は５３２ｎｍの波長を特徴とするパルスエネルギー光線を放射するＹＡＧレーザーが通常使用される。但し、このようなレーザー光照射によるレーザーマーキングは、どの種類の樹脂にでも可能ではなく、限られた樹脂であった。
【０００５】
例えば、ポリオレフィン、又は、ポリスチレンの場合には、１０．６μｍの赤外線領域で光を出すＣＯ２レーザーでは、極めて高い出力で照射しても、レーザーマーキングはほとんど判読しがたいものでしかなかった。
【０００６】
また、熱可塑性エラストマーである熱可塑性ポリウレタンの場合には、Ｎｄ−ＹＡＧレーザーではレーザーマーキングでの発色が弱く、ＣＯ２レーザーでは熱可塑性ポリウレタン成形体表面を損傷してしまうだけであった。
【０００７】
このような問題に対して、下記の特許文献１〜６がある。
【０００８】
特許文献１〜３では、レーザーマーキング可能なプラスチックス材料としスチレン系樹脂にカーボンブラック、黒色酸化鉄及びチタンブラックなどの黒色系化合物を０．０１〜５質量部配合することにより、レーザーマーキング性を向上させたプラスチックスが開示されている。また、特許文献４では、ポリカーボネート樹脂、アクリル樹脂、ＡＢＳ樹脂からなる樹脂組成物に黒色系物質を配合したレーザーマーキング用熱可塑性樹脂組成物が開示されている。
【０００９】
しかし、これらの特許文献１〜４に開示されるレーザーマーキング用熱可塑性樹脂組成物は、いずれも硬質のプラスチックスであり、柔軟性やソフト感が要求されるタグ用材料としては不適であった。
【００１０】
一方、特許文献５では、デュロ硬度Ｄが６０以下の柔軟性を有する熱可塑性樹脂１００質量部に対して、カーボンブラック及び低次酸化チタン、珪素化合物を合計で０．０１〜１０質量部含有してなるレーザーマーキング用樹脂組成物を開示され、柔軟性やソフト感が要求されるタグ用材料への試みがなされている。
【００１１】
更に、特許文献６では、熱可塑性プラスチックスに、薄片状基質をベースに、これにドープされた二酸化錫の被覆を有する顔料の割合が０．１〜３質量％含むことを特長とするレーザーマーク可能なプラスチック組成物が開示されており、そのプラスチックスの１種にポリウレタンが開示されている。
【００１２】
しかし、これらのレーザーマーキング用樹脂組成物、或いは、プラスチック組成物では、レーザーマーキングによる黒発色性が不十分であり、実用上問題を残しているものであった。
【００１３】
以上のように、いずれの特許文献に開示されるレーザーマーキング用樹脂組成物柔軟性では、ソフト感が要求されるタグ用材料として不十分なものであり、更なる改良が望まれている。
【００１４】
【特許文献１】特開２０００−２１２３７８号公報
【特許文献２】特開２０００−２６５０２９号公報
【特許文献３】特開２００３−１４７１５５号公報
【特許文献４】特開２００４−８３８３３号公報
【特許文献５】特開２００７−１０６８４０号公報
【特許文献６】特許第３５９１６５４号公報
【発明の開示】
【発明が解決しようとする課題】
【００１５】
本発明は上記問題点を解決すべくなされたものであり、柔軟性やソフト感が要求されるタグ用材料へのレーザーマーキング性に優れた樹脂組成物を提供することにある。
【課題を解決するための手段】
【００１６】
本発明により、以下の軟質レーザーマーキング用熱可塑性樹脂組成物が提供される。
【００１７】
［１］  熱可塑性ポリウレタン樹脂１００質量部に、カーボンブラック０．０００１〜０．５質量部と金属酸化物から選ばれる少なくとも１種を０．０１〜２０質量部含む軟質レーザーマーキング熱可塑性樹脂組成物。
【００１８】
［２］  前記金属酸化物が、三酸化アンチモンである［１］に記載の軟質レーザーマーキング熱可塑性樹脂組成物。
【００１９】
［３］  更に、顔料及びまたは染料を含む［１］又は［２］に記載の軟質レーザーマーキング熱可塑性樹脂組成物。
【００２０】
［４］  前記軟質レーザーマーキング熱可塑性樹脂組成物が、ＩＣタグまたは家畜タグ用である［１］〜［３］のいずれかに記載の軟質レーザーマーキング熱可塑性樹脂組成物。
【００２１】
［５］  ［１］〜［４］のいずれかに記載の軟質レーザーマーキング熱可塑性樹脂組成物からなる成形体に、ビーム径が２０〜４０μｍ、レーザー媒質がイットリウム−四酸化バナジウムであるレーザー光線を照射して印字する、レーザーマーキング方法。
【発明の効果】
【００２２】
本発明によれば、レーザーマーキング性に優れた柔軟性やソフト感が要求される各種タグを提供することができる。とりわけ、電気・電子用途における各種スイッチ類やレバー・ハンドル、自動車の内装用途における各種スイッチ類やレバーなど、更に、ＩＣタグ等のタグ、家畜タグ等に、優れたレーザーマーキング性と柔軟性やソフト感を兼ね備えた材料を提供できるという優れた効果を有する。
【発明を実施するための最良の形態】
【００２３】
以下、本発明の優れたレーザーマーキング性と柔軟性やソフト感を兼ね備えた材料を実施するための最良の形態について具体的に説明する。但し、以下の実施形態に限定されるものではない。
【００２４】
［１］本発明における軟質レーザーマーキング熱可塑性樹脂組成物：
本発明のレーザーマーキング性と柔軟性やソフト感に優れた熱可塑性樹脂組成物は、熱可塑性ポリウレタン樹脂１００質量部に、カーボンブラック０．０００１〜０．５質量部と金属酸化物から選ばれる少なくとも１種を０．０１〜２０質量部含むことを特徴とする軟質レーザーマーキング樹脂組成物である。
【００２５】
［１―１］熱可塑性ポリウレタン樹脂：
本実施形態における熱可塑性ポリウレタン樹脂は、ポリオールと鎖延長剤としてのジオール及びジイソシアネートとの付加重合体である。具体的には、ジイソシアネートと鎖延長剤の反応でできたハードセグメントとポリオールとジイソシアネートとの反応でできたソフトセグメントからなるブロックコポリマーである。
【００２６】
すなわち、この２つのセグメントはお互いに相溶せずミクロ相分離状態で存在し、水素結合を主とする分子間凝集力により結晶相を形成するハードセグメントドメインと、ソフトセグメント主体の弱い分子間力によって運動性の高いマトリックスからなる高次構造を形成している。この時に、ソフトセグメントはゴム弾性や柔軟性を付与する働きをし、ハードセグメントドメインは常温でのソフトセグメントの塑性変形を防止し、加熱により可塑化し、冷却することにより再硬質化する熱可塑性の働きをすると共に、その分子間凝集力により加硫ゴムによる架橋点及び補強材としての自己補強性の働きをする。従って、この熱可塑性を活かして、射出成形や押出成形等により優れた柔軟性と成形性を有する成形品が得られる。
【００２７】
なお、熱可塑性ポリウレタン樹脂は、用いるポリオールによりその性質が異なる。例えば、ポリオールとしては、ポリエーテルポリオールとポリエステルポリオールが挙げられるが、これらは、使用される用途に応じて使い分ければよい。
【００２８】
具体的には、熱酸化劣化においてはポリエーテルポリオールの方がポリエステルポリオールより影響を受けにくいため、耐熱劣化性が要求される用途にはポリエーテルポリオールが好適に使用される。
【００２９】
また、熱可塑性ポリウレタン（ＴＰＵ）は水が存在すると加水分解を受けやすく物性低下を引き起こすが、ポリエステルポリオールを使用したＴＰＵはそのエステル結合が、ポリエーテルポリオールを使用したＴＰＵはそのウレタン結合が優先的に切断されるが、その程度はポリエステルポリオールを使用したＴＰＵの方が一般的に大きく、従って、屋外使用や耐湿性などが求められる用途にはポリエーテルポリオールを使用したＴＰＵが好適に使用される。
【００３０】
なお、前述の熱可塑性ポリウレタン樹脂は工業的には、ＤＩＣバイエル、クラレ、ＢＡＳＦジャパン等より商業的に入手可能である。
【００３１】
［１―２］カーボンブラック：
本実施形態におけるカーボンブラックは、レーザーマーキング材として用いられる。ここで、本実施形態に用いられるカーボンブラックは、後述の金属酸化物と共に、熱可塑性ポリウレタン樹脂に所望量を含有させることで、レーザー光線の照射により、カーボンブラックと金属酸化物が相俟って（さらには、それらと熱可塑性ポリウレタン樹脂が相俟って）、相乗効果的に生地色と印字部とのコントラストを高め、さらには、文字、記号、画像を鮮明にするという役割を担うものである。換言すれば、カーボンブラックのみの使用（或いは、金属酸化物のみの使用）では、熱可塑性ポリウレタン樹脂との関係から、生地色と印字部とのコントラストを際立たせ、さらには、鮮明な文字、記号、画像が得づらいため、本願の効果を奏することができない。
【００３２】
この理由は、カーボンブラック単独では、その配合量を増加させるとレーザーマーキングによる黒発色性が向上してくるが、反面、熱可塑性ポリウレタン樹脂成形体の生地色が黒ずんでくるため、商品価値が損なわれる。一方、金属酸化物である三酸化アンチモンなどの白色金属酸化物または粒子径１００ｎｍ未満の金属酸化物微粒子は、配合量を増加させても熱可塑性ポリウレタン樹脂成形体の生地色が黒ずんでくる事はないが、レーザーマーキングによる黒発色性が不十分であるとの問題がある。そこで、この両者を併用する事で熱可塑性ポリウレタン樹脂成形体の生地色の黒ずみを抑制し、レーザーマーキングによる黒発色性のよい熱可塑性ポリウレタン樹脂成形体を得る事ができる。特に、熱可塑性ポリウレタン樹脂に彩度の高い着色が求められる場合には非常に有効であり、商品価値と性能の両立を計ることができる。
【００３３】
カーボンブラックとしては、その製法によりファーネスブラック、チャンネルブラック、サーマルブラック等に、また原料の違いにより、アセチレンブラック、ケッチェンブラック、オイルブラック、ガスブラック等に分類されるが、本実施形態では、これらのいずれも使用することができる。
【００３４】
また、カーボンブラックの配合量は、熱可塑性ポリウレタン樹脂１００質量部に対して、０．０００１〜０．５質量部であり、好ましくは０．０００３〜０．１質量部であり、更に好ましくは、０．０００５〜０．０５質量部である。０．０００１質量部未満ではレーザー照射による黒発色性に劣り、０．５質量部を超えると色調が黒ずんでくるため、レーザー照射による発色部分とのコントラストが小さくなり、結果としてレーザー発色性に劣ることになり好ましくない。
【００３５】
また、カーボンブラックの平均粒子径は、１〜１００ｎｍでジブチルフタレート（ＤＢＴ）給油量が５０〜２００ｍｌ／１００ｇｒのものが好ましい。カーボンブラックは平均粒子径が１〜１００ｎｍでジブチルフタレート（ＤＢＴ）給油量が５０〜２００ｍｌ／１００ｇｒのものが好ましい。平均粒子径が１ｎｍ未満ではレーザー照射による黒発色性に劣り、１００ｎｍを超えると色調が黒ずんできて好ましくない。また、ＤＢＴ給油量が５０ｍｌ／１００ｇｒ未満では樹脂への分散性が悪く、２００ｍｌ／１００ｇｒを超えるといんぺい性に劣り好ましくない。
【００３６】
［１―３］金属酸化物：
金属酸化物は、使用されるべきレーザーの特徴的な波長範囲を吸収し、そしてこのことにより、それが埋め込まれたプラスチックマトリックス中に可視的な局所的変化をもたらすことができる全種の無機金属酸化物、例えば金属酸化物、金属混合酸化物、錯体酸化物が含まれる。
【００３７】
また、金属酸化物を構成する金属として、より好ましいのは、例えば、錫、アンチモン、チタン、インジウム、亜鉛、マグネシウム、アルミニウム、鉄、銅、マンガン、コバルト、バナジウム、ニオブ、モリブデン、ルテニウム、タングステン、パラジウム、銀、白金などが挙げられるが、白色性、汎用性、価格などの点から、錫、アンチモン、チタン等が挙げられる。
【００３８】
さらに、金属ドープ酸化インジウム、金属ドープ酸化錫、金属ドープ三酸化アンチモン等も挙げられる。また、これらの金属酸化物及び金属ドープ金属酸化物のナノ微粒子等も挙げられるが、白色性、汎用性、価格の点から、三酸化アンチモン、酸化錫、酸化チタン等が好適に用いられる。これら金属酸化物から選ばれる少なくとも１種を０．０１〜２０質量部をカーボンブラックと併用することにより、優れたレーザーマーキング性を熱可塑性ポリウレタン樹脂に付与できる。
【００３９】
また、これらの金属酸化物から選ばれる少なくとも１種の添加量は熱可塑性ポリウレタン樹脂１００質量部に対して０．０１〜２０質量部であり、好ましくは０．１〜２０質量部、更に好ましくは１〜１５質量部である。添加量が、０．０１質量部未満ではレーザー照射による黒発色性に劣り、２０質量部を超えると物性の低下を生じて好ましくない。
【００４０】
また、その他の着色剤、滑材、安定剤、酸化防止剤、紫外線吸収剤、難燃剤、無機または有機フィラーなどを添加してもよい。
【００４１】
［１―４］顔料：
顔料としては、有機顔料と無機顔料がある。
【００４２】
有機顔料としては、黄色としてモノアゾ、縮合アゾ、アンスラキノン、ジスアゾ、複素環、赤色としてキナクリドン、アンスラキノン、ペリレン、モノアゾ、青色としてフタロシニアン、緑色としてフタロシニアン等が挙げられる。
【００４３】
無機顔料としては、白色顔料として酸化チタン、酸化バリウム、酸化亜鉛、黄色顔料として酸化鉄、チタンイエロー、赤色顔料として、酸化鉄、青色顔料としてコバルトブルー群青などが挙げられる。
［１―５］染料：
染料としては、フタロシアニン系、複素環系、ベンゾピラン系、アンスラキノン系、ペリノン系、クマリン系などが挙げられる。
【００４４】
これらの顔料、染料の配合量は０．００１〜１０質量部、好ましくは０．１〜３質量部である。これらの配合量は商品として求められる色、濃度などで異なるものである。
【００４５】
また、本実施形態の軟質レーザーマーキング熱可塑性樹脂組成物は、ＩＣタグまたは家畜タグ用に好適に用いることができるため好ましい形態の一つである。ＩＣタグは、取り付ける素材（製品、又は、商品等）が柔軟性やソフトなものである場合には、その素材を傷つけないようにするだけでなく、デザイン等の販売戦略的な問題から、その素材に応じた柔軟性やソフト感が求められることが多い。而して、本実施形態における、軟質レーザーマーキング熱可塑性樹脂組成物では、そのような柔軟性やソフト感に十分対応できるため好ましい。さらに、家畜等に取り付けるタグは、例えば、一般的に家畜等の耳等に取り付けられることが多いが、そのような部位に、硬質の組成物を取り付けることは、家畜にダメージを与えることにもなるため、好ましくない。而して、本実施形態における、軟質レーザーマーキング熱可塑性樹脂組成物からなるタグは、好適に用いることができ好ましい。
【００４６】
本実施形態における軟質レーザーマーキング熱可塑性樹脂組成物は、レーザー光線を照射して発色させるものであるが、レーザー光としては、Ｈｅ−Ｎｅレーザー、Ａｒレーザー、Ｃｏ２レーザー、エキシマレーザー等の気体レーザー、ＹＡＧレーザー等の固体レーザー、半導体レーザー、色素レーザー等が挙げられる。これらのうち、Ｃｏ２レーザーエキシマレーザー、エキシマレーザー、ＹＡＧレーザーが好ましい。
【００４７】
なお、上記樹脂組成物には、必要に応じて、その特性を損なわない範囲で、他の添加剤、例えば離型剤、安定剤、酸化防止剤、紫外線吸収剤、強化剤などを添加することができる。
【００４８】
［１―６］レーザーマーキング方法：
本実施形態のレーザーマーキング方法において、レーザ光線としては、レーザビームは、シングルモードでもマルチモードでもよく、また、ビーム径が２０〜４０μｍのように絞ったもののほか、ビーム径が８０〜１００μｍのごとく広いものについても用いることができるが、シングルモードで、ビーム径が２０〜４０μｍの方が、印字発色部と下地のコントラストを３以上とし、コントラストが良好な印字品質を得る点で好ましい。
【００４９】
本実施形態の軟質レーザーマーキング熱可塑性樹脂組成物を用いて成形してなる成形体は、レーザーマーク性に優れ、その表面、又は支持体と被覆体の界面部にレーザー光線で黒下地に白文字、白色記号及び白色図柄などを、容易かつ鮮明に描くことが出来、特に、バーコード等の情報コードを解像度よくマーキングすることが可能である。しかも、本発明の成形体は柔軟性に富むため、車載部材、電気・電子部品、ＩＣタグや一般のタグ等に極めて効果的に使用できる。
【００５０】
［１−７］成形方法：
本実施形態の軟質レーザーマーキング熱可塑性樹脂組成物は、各種押出機、バンバリーミキサー、ニーダー、ロール、フィーダールーダー等を用いて、各成分を混練りすることにより得られる。各成分を混練りする際は、一括して混練りしても、数回に分けて添加混練りしてもよい。
【００５１】
本実施形態の軟質レーザーマーキング熱可塑性樹脂組成物は、射出成形、シート押出、真空成形、異形押出、発泡成形、インジェクションプレス、プレス成形、ブロー成形等によって、車載部材、電気・電子部品、ＩＣタグや一般のタグ等の各種成形体とすることができる。
【実施例】
【００５２】
以下、本発明を実施例によって更に具体的に説明するが、本発明はこれによって限定されるものではない。なお、以下の実施例及び比較例における「部」及び「％」は特に断りのない限り質量部及び質量％を意味する。また、実施例、比較例における各種の評価、測定は下記の方法により実施した。
【００５３】
［１］レーザー発色性：
Ｎｄ・ＹＡＧレーザー（ロフィンバーゼル社製、ＲＳＭ３０Ｄ）を使用して、レーザー照射速度４００ｍｍ／ｓｅｃにてレーザー発色性の評価を行った。評価に際しては、レーザー照射により発色した部分と生地部分とのコントラストの良否を以下の基準により目視判定した。
○：黒発色視認性が良好。
△：黒発色視認性がある。
×：黒発色視認性に劣る。
【００５４】
［２］成形品外観
成形品外観を以下の基準により目視判定した。
○：成形品外観が良好。
△：成形品外観がやや劣る。
×：成形品外観が劣る。
【００５５】
［３］硬さ：
１ｍｍ厚成形品を用いてショア硬度計（Ａスケール）により成形品の硬さを測定した。
【００５６】
［４］引張破断強度及び引張破断伸び：
２ｍｍ厚成形品を用い、ＪＩＳ−Ｋ７３１１に準拠して引張試験を行い、試験片が破断した時点での強度と伸びを求めた。
【００５７】
（実施例１）
熱可塑性ポリウレタン樹脂（ＤＩＣバイエル社製、商品名「Ｔ−８１９８Ｎ」、ポリエーテル型ポリウレタン樹脂）（以下ＴＰＵと略す）１００質量部に、カーボンブラック（三菱化学製、＃１０、平均粒子径＝７５ｎｍ、ＤＢＴ給油量＝８６ｍｌ／１００ｇｒ）０．００１質量部、三酸化アンチモン（鈴裕化学製）８質量部を配合し、１９０℃で押出成形により樹脂組成物ペレットを得た。  このものを９０℃にて予備乾燥３時間した後、２１０℃にて射出成形を行い、１ｍｍ及び２ｍｍプレートを成形して供試試料とし、表１に示した各種評価を行った。
【００５８】
（実施例２）
酸化チタン（石原産業製、商品名「ＣＲ−６０−２」）０．６質量部及び複素環系黄色顔料（ＢＡＳＦ製、商品名「Ｐａｌｉｏｔｏｌ  Ｙｅｌｌｏｗ  Ｋ０９６１ＨＤ」）  ０．３質量部を加えた他は実施例１と同様に行った。
【００５９】
（実施例３）
熱可塑性ポリウレタン樹脂（ＤＩＣバイエル社製、商品名「Ｔ−８１９８Ｎ」、ポリエーテル型ポリウレタン樹脂）に代えて、熱可塑性ポリウレタン樹脂（クラレ製、商品名「クラミロン  ９１９５Ｅ―０００−Ｍ７」、ポリエステルポリウレタン樹脂）を使用した他は実施例１と同様に行った。
【００６０】
（比較例１）
実施例１の三酸化アンチモンを使用しない他は実施例１と同様にして行った。その結果を比較例１として表１に示す。
【００６１】
（比較例２）
実施例１のカーボンブラックを使用しない他は実施例１と同様にして行った。その結果を比較例２として表１に示す。
【００６２】
（比較例３）
実施例１のカーボンブラックを２質量部使用した他は実施例１と同様にして行った。その結果を比較例３として表１に示す。
【００６３】
（比較例４）
実施例１の三酸化アンチモンを３０質量部使用した他は実施例１と同様にして行った。その結果を比較例４として表１に示す。
【００６４】
【表１】
2009166419.tif 000002
【００６５】
表１に示すように、実施例１〜３は、レーザー発色性と成形品外観に優れ、軟質性を有し、かつ、引張破断強度と引張破断伸びに優れ、軟質レーザーマーク材料として適するものであった。
【００６６】
他方、いずれの比較例も、軟質レーザーマーク材料としては不十分なものであった。具体的には、比較例１は、三酸化アンチモンを使用しないため、レーザー発色性に劣るものであった。比較例２は、カーボンブラックを使用しないため、レーザー発色性に劣るものであった。比較例３は、カーボンブラックの使用量が多すぎたため、成形品の生地色が黒ずんでおり、結果としてレーザー発色性に劣るものであった。比較例４は、三酸化アンチモン量が多すぎたため、レーザー発色性は良好なものの、成形品外観がやや劣り、更に、引張破断伸びが大きく低下し、軟質レーザーマーク材料として不適なものであった。
【産業上の利用可能性】
【００６７】
本発明は、レーザーマーキング性に優れた柔軟性やソフト感が要求される各種タグに、とりわけ、電気・電子用途における各種スイッチ類やレバー・ハンドル、自動車の内装用途における各種スイッチ類やレバーなど、更に、ＩＣタグ等のタグ、家畜タグ等に、優れたレーザーマーキング性と柔軟性やソフト感を兼ね備えた材料として好適に使用することができる。